(57)【特許請求の範囲】
【請求項１】
ボリュームのある不織布の製造方法であって、以下の工程、すなわち、
（ａ）  繊維球と結合繊維とを含有する不織布原材料を準備する工程と、
（ｂ）  少なくとも２つのスパイクローラを有し、前記ローラ間に間隙が形成されているエアレイド装置を準備する工程と、
（ｃ）  前記装置中で前記不織布原材料をエアレイド方法で加工する工程であって、前記不織布原材料が前記スパイクローラ間の前記間隙を通過し、前記スパイクにより前記繊維球から繊維または繊維束を引き出す工程と、
（ｄ）  保管器上に落下させる工程と、
（ｅ）  熱硬化させてボリュームのある不織布を得る工程と
を含む方法。
【請求項２】
前記装置は、少なくとも２対、好適には少なくとも５対、または少なくとも１０対のスパイクローラを有する、および／または、前記装置は、好適には前記スパイクローラ間に少なくとも２つ、少なくとも５つまたは少なくとも１０個の間隙を有する、請求項１に記載の方法。
【請求項３】
前記不織布原材料の全重量に対して、それぞれ、前記繊維球の割合は、５０〜９５重量％、好適には６０〜９５％、とりわけ７０〜９０％であり、および／または、前記ボリュームのある不織布中の前記結合繊維の割合は５〜４０重量％、好ましくは７〜３０重量％、および特に好適には１０〜２５重量％である、請求項１または２に記載の方法。
【請求項４】
前記繊維球は、人工のポリマー、とりわけポリエステル、とりわけポリエチレンテレフタラート、ポリエチレンナフタラートおよびポリブチレンテレフタラートからなる繊維、および、天然繊維、とりわけ羊毛、綿花もしくは絹からなる繊維、および／または、これらの混合物、および／または、さらなる繊維との混合物から選択された繊維を含有するまたは前記繊維からなる、請求項１〜３のいずれか１項に記載の方法。
【請求項５】
前記結合繊維はコア／シース繊維として構成されていて、前記シースは、ポリエチレン、ポリプロピレン、ポリブチレンテレフタラート、ポリアミド、コポリアミドもしくはコポリエステルを含み、および／または、前記コアは、ポリエチレンテレフタラート、ポリエチレンナフタラート、ポリエチレンもしくはポリプロピレンなどのポリオレフィン、ポリフェニレンスルファイド、芳香族ポリアミドおよび／もしくはポリエステルを含む、請求項１〜４のいずれか１項に記載の方法。
【請求項６】
前記不織布原材料は、少なくとも１つのさらなる成分を含有し、前記さらなる成分は、さらなる繊維、さらなる嵩高化材料およびこれ以外の機能性添加剤から選択される、請求項１〜５のいずれか１項に記載の方法。
【請求項７】
前記ボリュームのある不織布の密度は、工程（ａ）中で入れられる不織布球の密度よりも少なくとも５％、好適には少なくとも１０％、より好適には少なくとも２５％低い、請求項１〜６のいずれか１項に記載の方法。
【請求項８】
繊維製品材料の製造方法であって、すなわち、請求項１〜７のいずれか１項に記載の方法におけるボリュームのある不織布の製造工程と、前記繊維製品材料へさらに加工する工程とを含み、前記繊維製品材料は、とりわけ衣料品、成形材料、クッション材料、充填材、寝具、ろ過マット、真空マット、清掃用繊維、スペーサ、発泡体代替物、包帯および防火材料から選択される、繊維製品材料の製造方法。
【請求項９】
繊維球と結合繊維とを含有するボリュームのある不織布であって、繊維または繊維束が、前記繊維球から引き出されていて、前記ボリュームのある不織布は、熱硬化されていて、密度が、１〜２０ｇ／ｌの範囲である、ボリュームのある不織布。
【請求項１０】
繊維球と結合繊維とからなるボリュームのある不織布であって、繊維または繊維束が、前記繊維球から引き出されていて、前記ボリュームのある不織布は、熱硬化されていて、密度が、１〜２０ｇ／ｌの範囲である、ボリュームのある不織布。
【請求項１１】
密度が、１〜２０ｇ／ｌ、とりわけ２〜１５ｇ／ｌ、特に好適には３〜１０ｇ／ｌの範囲であり、前記密度は、特に好適には１０ｇ／ｌ未満である、請求項９または１０に記載のボリュームのある不織布。
【請求項１２】
以下の特性のうちの少なくとも１つ、すなわち、
・最大引張力が、ＤＩＮ  ＥＮ２９  ０７３−３により計測すると、少なくとも２Ｎ／５ｃｍであること、
・最大引張力伸張が、ＤＩＮ  ＥＮ２９  ０７３−３により計測すると、少なくとも２０％であること、
・熱抵抗ＲCTが、少なくとも０．２０Ｋｍ2／Ｗであること、および
・明細書中で示された前記工程（１）〜（８）を含む方法に従って導き出すと、回復が少なくとも７０％であること
の特性を有する、請求項９〜１１のいずれか１項に記載のボリュームのある不織布。
【請求項１３】
以下の特性、すなわち、
・最大引張力［Ｎ／５ｃｍ］／厚さ［ｍｍ］の商が、少なくとも０．１０［Ｎ／（５ｃｍ*ｍｍ）］であること、および／または
・最大引張力［Ｎ／５ｃｍ］／秤量［ｇ／ｍ2］の商が、少なくとも０．０２０［Ｎ*ｍ2／（５ｃｍ*ｇ）］であること、および／または
・熱抵抗ＲCT［Ｋｍ2／Ｗ］／厚さ［ｍｍ］が、少なくとも０．０１０［Ｋｍ2／（Ｗ*ｍｍ）］であること
の特性を有する、
請求項９〜１２のいずれか１項に記載のボリュームのある不織布。
【請求項１４】
以下の特性、すなわち、
・密度が１０ｇ／ｌ未満であること、および
・最大引張力が少なくとも２Ｎ／５ｃｍであること、および
・熱抵抗ＲCTが少なくとも０．２０Ｋｍ2／Ｗであること、
・および、妥当な場合には、熱抵抗ＲCT［Ｋｍ2／Ｗ］／厚さ［ｍｍ］の商が少なくとも０．０１０であること
の特性を有する、請求項９〜１３のいずれか１項に記載のボリュームのある不織布。
【請求項１５】
以下の特性、すなわち、
・最大引張力が、ＤＩＮ  ＥＮ２９  ０７３−３により計測すると、少なくとも４Ｎ／５ｃｍであること、
・密度が、１０ｇ／ｌ以下であること、
・最大引張力［Ｎ／５ｃｍ］／厚さ［ｍｍ］の商が、少なくとも０．１０［Ｎ／（５ｃｍ*ｍｍ）］、好適には少なくとも０．１５［Ｎ／（５ｃｍ*ｍｍ）］であること、
の特性を有する請求項９〜１４のいずれか１項に記載のボリュームのある不織布。
【請求項１６】
請求項９〜１５のいずれか１項に記載のボリュームのある不織布を含有する繊維製品材料であって、前記繊維製品材料は、とりわけ、衣料品、成形材料、クッション材料、充填材、寝具、ろ過マット、真空マット、清掃用繊維、スペーサ、発泡体代替物、包帯および防火材料から選択されている、繊維製品材料。
【請求項１７】
繊維製品材料の製造のための請求項９〜１５のいずれか１項に記載のボリュームのある不織布の使用であって、前記繊維製品材料は、とりわけ衣料品、成形材料、クッション材料、充填材、寝具、ろ過マット、真空マット、清掃用繊維、スペーサ、発泡体代替物、包帯および防火材料から選択されている、使用。
【発明の詳細な説明】
【技術分野】
【０００１】
本発明は、ボリュームのある不織布の製造方法と、この方法により得られるボリュームのある不織布と、その使用に関する。
【背景技術】
【０００２】
繊維製品に応用するための充填材には多様なものが公知である。例えばファインフェザー、羽毛および羊毛などの獣毛は、長い間毛布や衣料品を充填するために採用されてきた。羽毛からなる充填材は、利用時に非常に心地よいが、この理由は、これには非常に良好な断熱性と軽量性とが組み合わされているからである。しかし、この材料の欠点は、互いに対する結束性が低い点である。
【０００３】
羽毛および獣毛の使用に代わるのは、繊維不織布または不織布を充填材として使用することである。不織布は、長さが制限された繊維（ステープル）、フィラメント（無限長繊維）、または、いずれかの様式でいずれかの起源の切断された紡糸からなる造形物であって、何等かの方法で不織布（繊維ウェブ）に繋ぎ合わされ、かつ何等かの方法で互いに連結されている。従来の繊維不織布または不織布の欠点は、羽毛のような嵩高の充填材よりもフワフワ感が少ない点である。さらに、通常の不織布の厚さは、利用の期間が長くなるにしたがって、ますます薄くなる。
【０００４】
この種の充填材の使用に代わるのは、繊維球である。繊維球は、多少なりとも球面で互いに巻き付いている繊維を含有し、通常ほぼ球の形状を有する。例えば特許文献１（欧州特許出願公開第０  ２０３  ４６９Ａ号明細書）中では、充填材またはクッション材料として用いられうる繊維球が記載されている。この繊維球は、長さが約１０〜６０ｍｍで、直径が１〜１５ｍｍの螺旋状に丸まって互いに巻き付き合ったポリエステル繊維からなる。この繊維球は、弾性を有し、かつ断熱性を有する。この繊維球の欠点は、羽毛、羽根または獣毛などと同様、互いに対する結束性が小さいことである。この種の繊維球は、したがって、繊維球がゆるく存在すべき平面の繊維製品材料用の充填材としてはあまり適していないが、この理由は、繊維球が、その付着性が小さいがゆえに滑り落ちうるからである。平面の繊維製品材料中での滑り落ちを回避するために、これらの材料はしばしば縫い合わされる。
【０００５】
繊維球の連結を改良するために、特許文献２（欧州特許第０  ２５７  ６５８  Ｂ１号明細書）では、繊維端部が突出していて、フック状部も有しうる繊維球を採用することを提案している。しかし、この種の材料の製造は比較的コスト高となり、かつ、この繊維端部は、搬送、貯蔵および加工時に折れ曲がるまたは撓む可能性がある。
【０００６】
特許文献３（国際公開第９１／１４０３５号パンフレット）は、繊維球と結合繊維とからなる不織布原材料を、熱で層状に硬化させ、続いて針で縫うことを提案している。この際、この不織布原材料は、空気流中で、唯一のスパイクローラに導かれ、そこからベルト上に下ろされる。この製品における欠点は、針で縫わない場合、安定性が低い点であるが、この理由は、結合繊維が、嵩高の、ゆるい繊維球をわずかしか安定化させることができないからである。十分な安定性を達成するために、針で縫われ、これにより、この方法は不必要に複雑になり、製品の密度が望ましくない程度に高まってしまう。
【０００７】
特許文献４（欧州特許第０  ２６８  ０９９号明細書）は、改変された表面を備えた繊維球の製造方法を開示する。この際、繊維球の表面は、結合繊維を備え付けることが可能である。加熱により、繊維球から結合材が製造されうる。繊維球の製造は、比較的コスト高である。この繊維球は、その表面でのみ結合繊維と連結されるので、結合材料の安定性は限定的である。結合箇所が平面であるがゆえに、さらなる製品特性、例えばフワフワ感および弾性も改良の必要がある。
【０００８】
特許文献５（国際公開２０１２／００６３００号パンフレット）は、結合繊維を有しかつ連結領域中で熱硬化されている不織布を開示している。この不織布は、粒子形態での固体添加物を含有しうる（２０〜２８頁）。これらの添加物は、比較的硬い固体であり、研磨剤または多孔性の気泡である。実施形態によれば、スポンジがハンマーミル中で挽かれることにより予め製造された固体の粒子が添加される。この文献は、フワフワ感の高い繊維製品である充填材またはこれ以外の塊材料の製造には関していない。
【０００９】
特許文献６（国際公開２００５／０４４５２９  Ａ１号パンフレット）は、空気力学的方法で様々な材料を均一化しうる装置を記載している。この際、原材料は、回転するスパイクローラを通過する。この方法は、例えばセルロース繊維、合成繊維、金属品、プラスチック部品または粒状物質を加工するために採用されうる。この種の比較的手荒な方法は、なかんずく廃棄物管理で採用される。
【先行技術文献】
【特許文献】
【００１０】
【特許文献１】欧州特許出願公開第０  ２０３  ４６９Ａ号明細書
【特許文献２】欧州特許第０  ２５７  ６５８  Ｂ１号明細書
【特許文献３】国際公開第９１／１４０３５号パンフレット
【特許文献４】欧州特許第０  ２６８  ０９９号明細書
【特許文献５】国際公開２０１２／００６３００号パンフレット
【特許文献６】国際公開２００５／０４４５２９  Ａ１号パンフレット
【発明の概要】
【００１１】
本発明の目的は、様々な有利な特性を組み合わせたボリュームのある不織布およびその製造方法を提供することである。この不織布は、とりわけ嵩高くあるべきで、密度が小さく、同時に高い安定性を有し、とりわけ良好な引張強度を有するべきである。これが、良好な断熱性と共に、非常に柔らかく、圧縮弾性が高く、軽量で、包まれるべき物体に良好に合うことが組み合わされるべきである。同時に、この不織布は、例えばレーン状品として取り扱い可能になるように、洗濯における十分な安定性および機械的安定性を有するべきである。とりわけこの不織布は、切断可能および巻き上げ可能であるべきである。この不織布は、繊維製品の応用に適しているべきである。
【００１２】
この目的は、特許請求項に記載の方法、ボリュームのある不織布および使用により達成される。さらなる有利な実施形態は、明細書中に説明されている。
【００１３】
本発明の対象物は、ボリュームのある不織布の製造方法であって、以下の工程、すなわち、
（ａ）繊維球と結合繊維とを含有する不織布原材料を準備する工程と、
（ｂ）少なくとも２つのスパイクローラを有し、これらのローラ間に少なくとも１つの間隙が形成されているエアレイド装置を準備する工程と、
（ｃ）この装置中で不織布原材料をエアレイド方法で加工する工程であって、不織布原材料がスパイクローラ間の間隙を通過し、スパイクにより繊維球から繊維または繊維束を引き出す工程と、
（ｄ）保管器上に落下させる工程と、
（ｅ）熱硬化させてボリュームのある不織布を得る工程と
を含む方法である。
【００１４】
これらの工程は、（ａ）〜（ｅ）の順序で行われる。
【００１５】
ボリュームのある不織布とは、不織布様の製品全般を称し、これは比較的小さい密度を有する。工程（ａ）では、不織布原材料を準備する。「原材料」との概念は、共になってボリュームのある不織布に加工されるべき成分の混合物を称する。この原材料はゆるい混合物であり、すなわちこれらの成分は互いに連結されず、とりわけ熱で連結されず、針で縫われず、接着されていず、または、目的に応じた化学的または物理的な結合を生成するための類似の方法が実施されていない。
【００１６】
工程（ａ）における不織布原材料は、繊維球を含有する。繊維球は、本技術分野において広く公知であり、充填材として採用される。これは、比較的小さく軽い繊維集塊であり、難なく分離し合うことができる。構造および形状は、採用される材料に応じて、および、ボリュームのある不織布の望ましい特性に応じて変わりうる。とりわけ、繊維球との表現の下では、球形状も、球形状に似た形状、例えば不規則的および／または変形された、例えば、球形状が平らにされたまたは伸ばされた形も含まれると理解されうる。球形状および球形状に似た形状は、フワフワ感および断熱に関連して特に良好な特性を示すことが見いだされた。繊維球の製造方法は、従来技術中で公知であり、例えば欧州特許公開  ０  ２０３  ４６９  Ａ号中に記載されている。
【００１７】
繊維は、繊維球中で比較的均等に分布されていることができ、密度は、外側に向かって小さくなりうる。この際、例えば繊維球内部で繊維が均等に分布すること、および／または繊維の勾配が存在することが考えられうる。あるいは、繊維が実質的に球状シース中に配置可能である一方で、繊維球の中央では、比較的少ない繊維が配置されていることも可能である。
【００１８】
同様に考えられうるのは、繊維球中に球面で巻かれたおよび／または綿毛状に形成された繊維が含有されていることである。集合体の良好な結びつきを確実にするために、繊維が丸まって存在している場合に有利である。この際、繊維は無秩序であることも可能であるし、またはある秩序を有することも可能である。
【００１９】
ある実施形態によれば、繊維は、個々の繊維球の内側で雑然としていて、かつ繊維球の外側から見ると球面に配置されている。この構成では、この外観は、繊維球の直径に対して比較的小さい。これにより繊維球の柔らかさをさらに高めることができる。
【００２０】
繊維球中に存在する繊維の様式は、例えば適切な表面構造および繊維長により、繊維球を形成するのに適している限り、基本的に問題とならない。好適には、繊維球の繊維は、ステープル、糸および／または紡糸からなる群から選択される。この際、ステープルとは、理論的には、無制限の長さを有するフィラメントとは異なり、限定された長さ、好ましくは２０ｍｍ〜２００ｍｍの繊維であると理解されうる。糸および／または紡糸も、好ましくは長さが限定されていて、とりわけ２０ｍｍ〜２００ｍｍである。この繊維は、単一成分フィラメントおよび／または複合フィラメントとして存在しうる。繊維のタイターも変動しうる。好ましくは、繊維の平均タイターは、０．１〜１０ｄｔｅｘ、好ましくは０．５〜７．５ｄｔｅｘの範囲内にある。
【００２１】
特に好適なのは、採用された繊維球が、熱硬化されていない場合である。これにより、特に柔らかくかつ嵩高のボリュームのある不織布が得られうる。
【００２２】
驚くべきことに、繊維球と結合繊維とを含有する嵩高化不織布原材料をエアレイド方法でスパイクローラを用いて加工する場合に、有利なボリュームのある不織布が得られうることが見いだされた。混合物をスパイクローラ間で、エアレイド方法で加工する際に、効率的に不織布原材料を開繊し、混合および配向させることができ、この際、この材料が完全に破壊されることがないことが見いだされた。この点は驚くべきことであるが、この理由は、例えば原材料として採用された繊維球は、極めて繊細であり、その結果、この種の装置中で破壊され、最終製品にとっての安定性および機能性への負荷になるとの前提があったからである。本来構造の破壊に役立つスパイクローラを備えた装置を用いて、そもそも繊維球が加工可能であるか否かは予測不可能であった。
【００２３】
好適には、この装置中でスパイクローラは対で配置されていて、その結果、金属製のスポークは互いに噛み合うことができる。金属製のスポークが互いに噛み合うことにより、動的なスクリーンが生じ、これにより不織布原材料が分散されかつ均等に分布されうる。さらに、繊維球の場合、対で配置されているスパイクローラを用いて処理することにより、繊維構造をゆるめ、球状形態を全体として破壊しない。この際、繊維または繊維束は、確かにまだ繊維球と連結されているが、表面からこれを引き出すことができる。この点は有利であるが、この理由は、引き出された繊維が、個々の球を互いにフックで引っ掛け、これにより、ボリュームのある不織布の引張強度を高めるからである。さらに、個々の繊維からなるマトリックスが形成されることができ、この中に球が埋め込まれていて、これによりボリュームのある不織布の柔らかさを高めることができる。
【００２４】
同時に、この方法は、結合繊維が、不織布球と非常に密に連結されるという利点がある。スパイクにより、結合繊維の一部も繊維球中に挿入されると考えられる。したがって双方の材料が貫通し合う。これにより、熱硬化の際には、繊維球と結合繊維との間での付着箇所の割合が有意に高まる。この理由からも、不織布は、極めて高い安定性を有する。したがって本発明による不織布は、通常の方法（繊維球のみが開繊されまたは梳綿され、かつ続いて結合繊維と混合される方法）からなる製品よりも明らかにより安定している。
【００２５】
この製品の特別な特性は、なかんずくこの方法がエアレイド方法として行われるので得られる。「エアレイド方法」（空気力学的方法）との概念は、繊維球と結合繊維とを含有する不織布原材料が、空気流中でスパイクローラを用いて加工され、かつ落下するという事実を示す。したがって、この不織布原材料は、空気流中でスパイクローラに導かれ、これらによって処理される。これの利点は、不織布原材料が、スパイクローラで加工される際に、ゆるく嵩高の形状で維持されるが、強く互いに混ぜ合わされ、かつスパイクが不織布球を貫通することにある。この方法は、不織布原材料のレーンが梳綿される通常の方法とは有意に異なる。その種の梳綿方法では、不織布原材料は実質的に配向される。レーン状品は非可動であるがゆえに、成分の混合、開繊および互いに対する貫通は、本発明によるエアレイド方法（この場合、不織布原材料がスパイクローラをゆるい形態で、空気流中で通過する）のようには達成されない。本発明によれば、このようにして採用される繊維球の密度よりも密度が小さい製品が得られる。
【００２６】
この方法では、原材料を保管ベルト上に非常に均等に分布させることが可能になり、非常に均一なボリュームのある不織布を得ることができ、この中に嵩高化材料が均等に分布して存在することが確認できた。嵩高化材料の均一な分布は、特に断熱性および柔らかさにとって、および、ボリュームのある不織布の回復にとって大きな利点となる。
【００２７】
本発明によれば、非常に均一なボリュームのある不織布が得られうる。繊維球および結合繊維は、内部で混ぜ合わされ、非常に均一で均等に分布されて存在する。この点は驚くべきことであったが、その理由は、繊細である繊維球も、これ以外の繊細である成分（例えば羽毛）も、スパイクローラでの処理時に破壊されるとの前提から出発せねばならなかったからである。
【００２８】
これにもかかわらず、個々の繊維球の構造は、ボリュームのある不織布中では不均等である。不織布中の繊維球は、その元の形状を少なくとも部分的に失っている。ボリュームのある不織布中の繊維球の構造は、ほつれて、部分的に解繊し、または部分的に破壊されたとして表現可能である。スパイクローラは、各個々の繊維球に偶然に、したがって異なるように作用する。したがって、繊維または繊維束が繊維球から引き出される領域、または結合繊維が繊維球中に入り込む領域の数、サイズおよび構造は、偶然で分布されている。したがって、出発材料として採用される丸い繊維球は、不織布中で、不規則な頂点を備えたほぼ星形状であると表現可能な構造を形成する。解繊した繊維球が結合繊維とまさに内部で十分混合されることにより、結合繊維の結合箇所が製品中で広く分布することになり、これが、不織布に驚くべき高い機械的な安定性を付与することになると考えられる。同時に繊維球はこの製品に対して低密度と、高い柔らかさおよびフワフワ感を付与する。この構造は、公知の不織布（繊維球と繊維とからなり、単純に十分に混合したのみで繊維球を解繊させることなく生成される不織布）とは有意に異なる。この種の不織布は、規定の硬化領域を有し、より強く硬化された領域がゆえにより柔らくなくなり、かつ、非硬化領域がゆえにより安定性が小さくなる。
【００２９】
実際の実験からは、本発明による方法が、以下の１つまたは複数の工程を含む場合に、特に良好な結果が得られることが明らかになった。
【００３０】
不織布原材料は、少なくとも一対のスパイクローラを具備するエアレイド装置中に、可能な限り均等に置かれ、この中で、成分が開繊され、かつ互いに混合される。続いて、繊維の落下は、不織布形成のために従来の方法で、例えばスクリーンベルト、スクリーンドラムおよび／または搬送ベルト上に行われうる。形成された不織布は、その後、従来の方法で硬化可能である。特に適切であると明らかになったのは、本発明によれば、例えばベルトコンベヤ炉を用いた熱硬化である。このようにして、結合繊維が繊維球と密に連結されている点が利用される。例えば水噴射硬化の際にまたは針で縫う際に起こりうるようなボリュームのある不織布の望ましくない圧縮も回避されうる。二重ベルト温風炉の使用が特に適切であると明らかになった。この種の温風炉の使用が有利である点は、結合繊維の特に有効な活性化が、表面の平滑化および嵩高化と同時に得られうる点である。
【００３１】
本発明のある有利な実施形態によれば、スパイクローラは列で配置されて存在している。したがってスパイクローラは、有利な場合には少なくとも１つの列で配置されて存在している。少なくとも１つの列でのスパイクローラの配置が有利な点は、隣接するスパイクローラの金属製のスポークが互いに噛み合いうるという点である。したがって、各ローラが同時にその隣接するローラのそれぞれに対して対を形成することができ、これが動的なスクリーンとして機能しうる。この際、これらの列が対で存在することもでき（二重列）、これにより繊維および繊維球が特に良好に開繊し、かつ混合される。したがってスパイクローラは、有利な場合には少なくとも１つの二重列で配置されて存在する。同様に考えられうるのは、繊維材料の少なくとも一部分は、復帰システムを用いて何度も同じスパイクローラを通って導かれるという点である。復帰のためには例えば循環する無限ベルトまたは空気力学的手段を用いることができ、これらは例えば、材料を上方に噴き上げる管などである。有利な場合には、ベルトは２列のスパイクローラ間に配置可能である。さらに無限ベルトは、複数の前後または上下に配置された二重列のスパイクローラを通って導かれうる。
【００３２】
この装置は、スパイクローラを有する。不織布原材料を貫通させるための間隙を形成する２つの対向するローラが回転する場合に、スパイクは、好適にはずれあって噛み合う。スパイク（Ｓｐｉｋｅｓ）は、好適には、薄い長い形状を有する。スパイクは十分長く、これにより材料および繊維球が良好に貫通しうる。スパイクの長さは、好適には１〜３０ｃｍ、とりわけ２〜２０ｃｍ、または５〜１５ｃｍである。スパイクの長さは、この際、このスパイクの最も広い直径の少なくとも５倍または少なくとも１０倍大きい。
【００３３】
スパイクローラ間の間隙を通って不織布原材料が通過するが、この間隙は、好適には、不織布原材料が通過する際にこれが圧縮されないほど広い。不織布球を開繊することにより、材料はむしろゆるめられる。好適にはスパイクの長さは両側でそれぞれ、間隙の（最も狭い）幅の５０％以上、好適には少なくとも６０％、少なくとも７０％または少なくとも８０％である。好適にはスパイクの長さは、両側でそれぞれ、間隙の（最も狭い）幅の５０％〜９９％以上または６０％〜９５％以上に相当する。
【００３４】
好適には、この装置は、少なくとも２対、好適には少なくとも５対、もしくは少なくとも１０対のスパイクローラを有する、および／または、この装置は、好適にはスパイクローラ間に少なくとも２つ、少なくとも５つ、もしくは少なくとも１０個の間隙を有する。この種の装置を用いて不織布原材料の特に効率的な処理が行われうる。
【００３５】
この装置は、好適にはスパイクローラと不織布原材料との接触面が可能な限り大きいように構成されている。好適には複数のスパイクローラが存在する、例えば少なくとも５つ、少なくとも１０個または少なくとも２０個のスパイクローラが存在する。好適には、不織布原材料が通過しうる少なくとも５つ、少なくとも１０個または少なくとも２０個の間隙が、隣り合うローラ対の間に存在する。ローラは、例えば円筒状で構成可能である。通常円筒状のローラは、スパイクと固定的に連結されている。ローラのコアが、周囲にスパイクベルトを備えていることも考えられうる。好適には複数の平面が存在し、その結果、材料は何度も加工される。
【００３６】
この装置は、繊維原材料を開繊するために、それぞれ２〜１０のスパイクローラを備えた列を対で２〜１０個有する。この装置は、それぞれ５つのスパイクローラを備えた列を２対で４つ有しうる。この種のエアレイド装置は、例えばフォルムファイバー・デンマーク非公開有限会社（Ｆｏｒｍｆｉｂｅｒ  Ｄｅｎｍａｒｋ  ＡＰＳ）製の商標「スパイク（ＳＰＩＫＥ）」エアレイド設備で入手可能である。この方法は、エアレイド方法、すなわち、空気力学的不織布形成プロセスであり、すなわち、不織布形成は空気を用いて行われる。この方法の基本原理は、不織布原材料を空気流中にゆだね、この空気流が、機械中での長手方向および／または横断方向での不織布原材料の機械的な分布を可能にし、最後に不織布原材料を下方で取り込む搬送ベルト上に均一に落下させることが可能になる。
【００３７】
この際、空気は、非常に様々な方法工程で入れられうる。本発明の特に好適な実施形態によれば、不織布原材料の全搬送は、不織布形成時に空気力学的に、例えば設置された空気システムを用いて行われる。しかし、特別な方法工程のみ、例えば繊維をスパイクローラから除去することのみが、添加した空気により支援されることも同様に考えられうる。
【００３８】
実際の実験により、エアレイド方法がとりわけ１つまたは複数の以下の工程で行われることが明らかになった。
【００３９】
合目的には、不織布原材料の精製または不織布原材料の解繊のプロセスは、不織布形成プロセスの直前に行われる。任意選択的に行われる非繊維材料、例えば羽毛および／または発泡材料粒子との混合は、好ましくは不織布形成システム中での繊維材料の分布時に直接行われる。
【００４０】
搬送媒体としての空気を用いて、材料（不織布原材料またはその成分）は、供給および分布システムを介して不織布形成ユニット中に搬送されることができ、ここで、目的に沿って開繊し、旋回および同時に均一な混合および分布が行われる。材料供給を単純に制御可能とするために、各材料成分についての供給を有利な方法で別々に行う。
【００４１】
続いて、不織布原材料を、好ましくは少なくとも２つのスパイクローラで処理するが、これらのローラを用いて繊維材料が精製または解繊される。不織布原材料が、スパイクローラとして金属製のスポークを装備した一列の回転するシャフト（いわゆるスパイク）を通って導かれる場合に、特に良好な結果が得られる。ある好適な実施形態では、隣接するスパイクローラが対向している。これにより、特に強い力が不織布原材料上に作用する。金属製のスポークが互いに噛み合うことにより、動的なスクリーンが生じ、これにより、処理量を大きくすることができる。この方法は、したがって、ＷＯ９１／１４０３５中に記載された方法（この場合、不織布原材料が、単一のスパイクローラにより導かれ、落下する）とは有意に異なる。その場合では、本発明による方法のように、材料にかかる力が、これと関連づけられた構造変化と共に作用可能ではない。
【００４２】
有利な場合、不織布形成は、下方で取り込むスクリーンベルト上で行われる。このスクリーンベルト上では、際だった繊維方位のない雑然とした不織布構造が生成され、その密度は、下方での取り込みの強度と関連する。複数の不織布形成ユニットを１つのライン中に配置することにより、層構造が実現可能となる。
【００４３】
空気力学的な不織布形成が有利である点は、繊維および妥当な場合には不織布原材料中に存在するさらなる構成成分が、絡み合って配置されうる点であり、これが、非常に高い特性等方性を可能にする。構造面に加えて、この実施形態には経済的な利点もあり、これは、製品化設備用の投資規模および作動コストからも生じる。
【００４４】
本発明のある実施形態によれば、不織布形成は、前後で続いて配置された複数の不織布形成ユニット中で行われる。したがって、保管ベルト、例えば下方で取り込むスクリーンベルトが、順々に複数の不織布形成ユニットを通って導かれ、これらのユニット中で、不織布の１つの層の落下を行うことが考えられうる。これにより多層不織布を生成することができる。
【００４５】
さらなる工程（ｅ）では、不織布を熱硬化させる。好適にはこの際不織布上に圧力はかけられない。例えば熱硬化は、加圧なしに炉中で行われる。この利点は、不織布が、高い硬度を有するが、非常に嵩高化可能である点である。不織布硬化は、従来の方法で支援されうるが、これは、例えば、結合剤の噴射により化学的に行う、予添加された接着粉末を溶かすことにより熱的に行う、および／または、例えば針で縫うおよび／または水噴射硬化により機械的溶融を行う。
【００４６】
実際の実験により、不織布形成が、好ましくは刊行物ＷＯ  ２００５／０４４５２９号中に記載された繊維不織布製造装置を用いて行われると、非常に良好な結果を伴うことが明らかになった。この文献中の第２頁第２５行〜第４頁第９行、第４頁第１５行〜第５頁第９行、および第６頁第２２行〜第７頁第１９行に記載された装置の有利な構成をここで明示的に言及する。
【００４７】
ある好適な実施形態では、それぞれ不織布原材料の全重量に対して、繊維球の割合は、５０〜９５重量パーセント、好適には６０〜９５％、とりわけ７０〜９０％であり、および／または、ボリュームのある不織布中の結合繊維の割合は、５〜４０重量％、好ましくは７〜３０重量％、および特に好適には１０〜２５重量％である。
【００４８】
繊維球は、好適には以下の繊維を含有またはこの繊維からなるが、これは、人工のポリマー、とりわけポリエステル、とりわけポリエチレンテレフタラート、ポリエチレンナフタラートおよびポリブチレンテレフタラートからなる繊維、および、天然繊維、とりわけ羊毛、綿花もしくは絹からなる繊維、および／または、これらの混合物、および／またはさらなる繊維との混合物から選択される繊維である。
【００４９】
基本的に繊維球は非常に様々な繊維からなりうる。したがって、この繊維球は、天然繊維、例えば羊毛繊維、および／または合成繊維、例えばポリアクリル、ポリアクリルニトリル、予備酸化されたＰＡＮ、ＰＰＳ、炭素、ガラス、ポリビニルアルコール、ビスコースウール、セルロースウール、綿花、ポリアラミド、ポリアミドイミド、ポリアミド、とりわけポリアミド６およびポリアミド６．６、ＰＵＬＰ、好適にはポリオレフィン、および非常に特に好適にはポリエステル、とりわけポリエチレンテレフタラート、ポリエチレンナフタラートおよびポリブチレンテレフタラート、および／または、これらの混合物を含み、および／またはこれらからなる。ある好適な実施形態によれば、羊毛繊維からなる繊維球が採用される。この場合、特に形状が安定し、遮断性の良いボリュームのある不織布が得られうる。さらなる好適な実施形態によれば、ポリエステルからなる繊維球が採用され、これによりボリュームのある不織布内または複合不織布中での通常のさらなる成分との特に良好な適合性が達成されうる。ある好適な実施形態では、繊維球は、追加的に、好ましくは長さが０．５ｍｍ〜１００ｍｍの結合繊維さえも含有する。
【００５０】
不織布原材料は、工程（ａ）では、繊維球に加えて結合繊維を含有する。この結合繊維は、ゆるい繊維であり、かつ、繊維球の一成分ではない。ある好適な実施形態では、この結合繊維は、コア／シース繊維として構成されていて、シースは、ポリブチレンテレフタラート、ポリアミド、コポリアミド、コポリエステル、またはポリオレフィン例えばポリエチレンもしくはポリプロピレンなど、および／または、コアは、ポリエチレンテレフタラート、ポリエチレンナフタラート、ポリオレフィン例えばポリエチレンもしくはポリプロピレンなど、ポリフェニレンスルファイド、芳香族ポリアミドおよび／またはポリエステルを含む。シースポリマーの融点は、通常コアポリマーの融点より高く、例えば１０℃以上である。
【００５１】
結合繊維として、通常この目的用に用いられる繊維が採用されうる。結合繊維は、一様の繊維または複数成分繊維でありえる。本発明によれば特に適切な結合繊維は、以下の群の繊維であり、すなわち、
・結合されるべき嵩高化材料の融点より下の融点で、好ましくは２５０℃未満、とりわけ７０〜２３０℃、特に好適には１２５〜２００℃の融点を有する繊維である。適切な繊維は、とりわけ熱可塑性ポリエステルおよびまたはコポリエステル、とりわけＰＢＴ、ポリオレフィン、とりわけポリプロピレン、ポリアミド、ポリビニルアルコール、またはコポリマーおよびそのコポリマーおよび混合物で、
・接着する繊維、例えば非延伸ポリエステル繊維
である。
【００５２】
本発明により特に適切な結合繊維は、複数成分繊維で、好ましくは二成分繊維、とりわけコア／シース繊維である。コア／シース繊維は、軟化温度および／または融点が異なる少なくとも２つの繊維材料を含有する。好適にはコア／シース繊維は、これらの２つの繊維材料からなる。この際、より低い軟化温度および／または融点を有する成分は、繊維表面（シース）に見られ、より高い軟化温度および／または融点を有する成分は、コア中に見られうる。
【００５３】
コア／シース繊維では、結合機能は、繊維の表面に配置されている材料により実施されうる。シース用には、非常に様々な材料が採用可能である。シースに好適な材料は、本発明によればＰＢＴ、ＰＡ、ポリエチレン、コポリアミドまたはコポリエステルである。特に好適であるのはポリエチレンである。コアについては、これも同様に非常に様々な材料を採用可能である。コアに好適な材料は、本発明によればＰＥＴ、ＰＥＮ、ＰＯ、ＰＰＳまたは芳香族ＰＡおよびＰＥＳである。
【００５４】
結合繊維の存在が有利であるのは、ボリュームのある不織布中の嵩高化材料が、結合繊維によりまとめられ、その結果、ボリュームのある不織布で充填された、繊維シースが利用可能になるが、この際、嵩高化材料が実質的に変位することなく、および充填材が欠けていることにより冷橋が形成されることがない。
【００５５】
好ましくは、結合繊維は、長さが０．５ｍｍ〜１００ｍｍ、より好適には１ｍｍ〜７５ｍｍ、および／または、タイターが０．５〜１０ｄｔｅｘである。本発明の特に好適な実施形態によれば、結合繊維のタイターは、０．９〜７ｄｔｅｘ、より好適には１．０〜６．７ｄｔｅｘ、とりわけ１．３〜３．３ｄｔｅｘである。
【００５６】
ボリュームのある不織布中の結合繊維の割合は、ボリュームのある不織布のさらなる構成部分の様式および量と、ボリュームのある不織布の所望の安定性とに依存している。結合繊維の割合が小さすぎると、ボリュームのある不織布の安定性は劣化する。結合繊維の割合が高すぎる場合には、ボリュームのある不織布は全体として硬くなりすぎ、その柔らかさを犠牲にする。実際の実験により、安定性と柔らかさとの良好な妥協は、結合繊維の割合が、５〜４０重量％、好ましくは７〜３０重量％、特に好適には１０〜２５重量％の範囲内にある場合に得られることが明らかになった。この場合に、巻くおよび／または折り曲げるのに十分に安定したボリュームのある不織布が得られうる。これによりボリュームのある不織布はより取扱いやすくなり、およびさらなる加工がより容易になる。さらにこの種のボリュームのある不織布は洗濯可能である。例えば、これは十分安定していて、これにより３つの家庭用リネンを４０℃で解繊なく保つことができる。
【００５７】
結合繊維は、熱溶融により互いにおよび／またはボリュームのある不織布のさらなる成分と結合されうる。特に適切であるのは、加熱され、平坦なまたは刻みが入ったローラを用いた熱梳綿であり、トンネル型温風炉、二重ベルト温風炉を通り抜けることにより、および／または、熱気が貫流するドラム上を通り抜けることによると明らかになった。二重ベルト温風炉の使用が有利であるのは、結合繊維が特に効果的に活性化されると同時に、表面が平滑化し、同時に嵩も得られうるからである。
【００５８】
補足的に、ボリュームのある不織布は、妥当な場合には、硬化前の繊維ウェブの各側に、少なくとも一度、流体噴射好ましくは水噴射を当てることによっても硬化されることができる。
【００５９】
ある好適な実施形態では、混合物は、少なくとも１つのさらなる成分であって、繊維球または結合繊維ではない成分を含有する。この種のさらなる成分の全割合は、好適には４５重量％まで、３０重量％まで、２０重量％まで、または１０重量％までである。
【００６０】
好適には、この種のさらなる成分は、さらなる繊維、さらなる嵩高化材料およびこれ以外の機能性添加剤から選択されている。
【００６１】
ある実施形態によれば、さらなる成分として、結合繊維ではないさらなる繊維が含有されている。この種の繊維は、不織布に特別な特性、すなわち、柔らかさ、光学特性、耐火性、引き裂き抵抗、伝導性または水分管理性などを備え付けることができる。これらの繊維は、繊維球の形態で存在しないので、非常に様々な表面品質を有しえ、とりわけ平坦な繊維でもありえる。したがって、例えば、ボリュームのある不織布に特別な光沢を備え付けるために、絹繊維をさらなる繊維として採用することも可能である。同様に考えられうるのは、ポリアクリル、ポリアクリルニトリル、予備酸化されたＰＡＮ、ＰＰＳ、炭素繊維、ガラス繊維、ポリアラミド、ポリマニドイミド、メラミン樹脂、フェノール樹脂、ポリビニルアルコール、ポリアミド、とりわけポリアミド６およびポリアミド６．６、ポリオレフィン、ビスコース、セルロース、および好適にはポリエステル、とりわけポリエチレンテレフタラート、ポリエチレンナフタラートおよびポリブチレンテレフタラート、および／またはこれらの混合物の採用である。有利である場合、ボリュームのある不織布中でのこれらのさらなる繊維の割合が、２〜４０重量％、とりわけ５〜３０重量％である。好ましくは、さらなる繊維は、長さが、１〜２００ｍｍ、好ましくは５ｍｍ〜１００ｍｍである、および／または、タイターが０．５〜２０ｄｔｅｘである。
【００６２】
ある実施形態によれば、さらなる成分として、繊維球ではないさらなる嵩高化材料が含有され、これらは、とりわけ羽毛、ファインフェザーまたは発泡材料粒子である。これらのさらなる材料は密度に影響を与えることができ、かつ、材料に別の所望の特性を備え付けることができる。とりわけ衣料領域において羽毛またはファインフェザーの採用は、繊維製品での応用において特に好適であり、これは熱特性を改良することができる。本発明により羽毛および／またはファインフェザーが嵩高化材料として採用される場合、ボリュームのある不織布中におけるその割合は例えば１０〜４５重量％、好ましくは１５〜４５％または少なくとも１５重量％である。羽毛および／またはファインフェザーとの概念は、本発明によれば従来の意味合いで理解される。とりわけ羽毛および／またはファインフェザーとは、羽茎が短く、羽枝が非常に柔らかく、長く、線状に配置されていて、実質的に鉤がない羽根であると理解される。
【００６３】
ある実施形態によれば、さらなる成分として、繊維または嵩高化材料ではないさらなる機能性材料が含有されうる。本技術分野では、多数のこの種の添加物が公知であり、これらは例えば、着色剤、抗菌剤または付臭剤である。ある好適な実施形態では、ボリュームのある不織布は相変化材料を含有している。相変化材料（ｐｈａｓｅ  ｃｈａｎｇｅ  ｍａｔｅｒｉａｌ、ＰＣＭ）は、その潜在的な溶融熱、溶解熱または吸収熱が、実質的に（相変化効果がない場合に）その通常の比熱容量がゆえに蓄えることができる熱よりも大きい材料である。相変化材料は粒子形態および／または繊維様式の形態で複合材料中に含有され、かつ例えば結合繊維を介して、ボリュームのある不織布の残りの成分と連結可能である。相変化材料の存在はボリュームのある不織布の遮断作用を支援することができる。
【００６４】
ボリュームのある不織布の繊維の製造のために採用されるポリマーは、着色顔料、帯電防止剤、抗菌剤、例えば銅、銀、金または親水性化もしくは疎水性化添加剤からなる群から選択される少なくとも１つの添加剤を、１５０ｐｐｍ〜１０重量％の量含有しうる。採用されたポリマー中にある上述の添加剤を使用することにより、顧客固有の要件に合わせることができる。
【００６５】
ある好適な実施形態では、ボリュームのある不織布の密度は、工程（ａ）で入れられる不織布球の密度よりも、少なくとも５％、好適には少なくとも１０％、より好適には少なくとも２５％小さい。この点は、非常に安定性を有するにもかかわらず、特に嵩高の不織布が得られるので有利である。
【００６６】
ある好適な実施形態では、この方法は、工程（ｅ）で得られるボリュームのある不織布が機械的には硬化されないように行われる。この点は、非常に小さい密度を有する製品が得られるので有利である。
【００６７】
とりわけこの方法では、工程（ａ）〜（ｅ）の方法で、針で縫うこと、水噴射硬化および／または梳綿が行われない。驚くべきことに、本発明による非常に嵩高の不織布は、この種の追加的な方法工程がなくても、および、密度が小さくても、多いに安定している。好適には不織布原材料の梳綿も行われない。
【００６８】
ボリュームのある不織布は、工程（ｅ）の熱硬化後に、化学的な結合または純化をすることができ、これは例えば抗ピリング処理、親水性化もしくは疎水性化、帯電防止処理、耐火性の改良および／もしくは触覚性特性もしくは光沢を変えるための処理、機械的な処理、例えば粗面化、防縮加工、エメリー研磨もしくはタンブラー中での処理および／または色もしくは印刷などの外観を変えるための処理である。
【００６９】
本発明によるボリュームのある不織布は、さらなる層を含有することができ、これにより複合不織布が形成される。この際考えられうるのは、さらなる層は、補強層として例えばスクリムの形態で形成され、および／または、補強フィラメント、不織布、織地、編地および／または多軸織物を含む。さらなる層を形成するための好適な材料は、プラスチック例えばポリエステル、および／または、金属である。この際、さらなる層は、有利な場合、ボリュームのある不織布の表面上に配置可能である。本発明のある好適な実施形態によれば、ボリュームのある不織布のさらなる層は両側の表面（上面および下面）上に配置されている。
【００７０】
本発明によるボリュームのある不織布は、とりわけ、非常に様々な繊維製品、とりわけ、軽量で、安定していてさらに温熱生理学的に快適であるような繊維製品の製造にとって卓越して適している。本発明の対象物は、したがって、繊維製品材料の製造方法であって、本発明における方法におけるボリュームのある不織布の製造工程と、繊維製品材料へさらに加工する工程とを含む方法でもある。
【００７１】
この繊維製品材料は、とりわけ衣料品、成形材料、クッション材料、充填材、寝具、ろ過マット、真空マット、清掃用織物、スペーサ、発泡体代替物、包帯および防火材料から選択されている。
【００７２】
このボリュームのある不織布は、したがって、とりわけ成形材料、クッション材料および／または充填材として採用可能で、とりわけ衣料用に採用可能である。しかし、成形材料、クッション材料および／または充填材は、これ以外の応用にも適していて、例えば着席用家具および横たわり用家具、枕、枕カバー、ベッド毛布、シーツ、寝袋、マットレス、マットレス上カバーにも適している。
【００７３】
本発明によれば、衣料品との概念は、従来の意味合いで用いられ、好ましくは流行の衣料、余暇用衣料、スポーツウェア、アウトドア用衣料および機能的衣料品、とりわけ上着、例えばジャケット、コート、ベスト、ズボン、オーバーオール、手袋、帽子および／または靴である。中に含有されているボリュームのある不織布が良好な断熱特性を有するがゆえに、本発明によれば、特に好適には衣料品は、断熱性のある衣料品、例えば全気候用のジャケットおよびコート、とりわけ冬用ジャケット、冬用コート、冬用ベスト、スキーおよびスノーボード用ジャケット、このためのズボンおよびオーバーオール、サーモジャケット、サーモコートおよびサーモベスト、スキーおよびスノーボード用手袋、冬用帽子、サーモ帽子および室内ばきである。
【００７４】
さらに、本発明によれば、中に含有されているボリュームのある不織布の良好な緩衝特性および通気特性がゆえに、特に好適な衣料品は、特に求められた箇所に緩衝特性を備えた衣料品であり、例えばゴールキーパー用ズボン、自転車用ズボンおよび乗馬用ズボンである。
【００７５】
本発明の対象物は、本発明による方法により得られたボリュームのある不織布でもある。本発明によるボリュームのある不織布は、特別な製造方法により実現される特別な構造および特別な特性を特徴としている。とりわけ、極めて安定性を有する非常に軽量な不織布を製造しうる。これらの不織布は、さらに非常に良好な断熱性特性および高い柔らかさ、高い圧縮弾性、良好な復元能力、良好な洗濯可能性、軽量性、高い遮断性および包まれるべき体への良好な適合性を有しうる。
【００７６】
本発明の対象物は、繊維球と結合繊維とからなるボリュームのある不織布でもあり、この際、繊維または繊維束は繊維球から引き出されていて、ボリュームのある不織布は熱硬化されていて、密度は、１〜２０ｇ／ｌの範囲である。繊維と繊維束とは、この際一様ではなく、および／または、偶然に繊維球から引き出されている。このボリュームのある不織布もさらなる特徴を有しうるが、これについて以下に説明する。
【００７７】
ボリュームのある不織布の厚さは、例えば、０．５ｍｍ〜５００ｍｍ、とりわけ１ｍｍ〜２００ｍｍ、あるいは、２ｍｍ〜１００ｍｍでありえる。ボリュームのある不織布の厚さは、好ましくは所望の遮断性作用および採用される材料に応じて選択される。通常、厚さ（試験仕様ＥＮ  ２９０７３−Ｔ２：１９９２により計測）は、２ｍｍ〜１００ｍｍの範囲で、良好な結果が達成される。
【００７８】
本発明によるボリュームのある不織布の秤量は、所望の用途に応じて設定される。多くの応用にとって合目的である秤量は、ＤＩＮ  ＥＮ  ２９０７３：１９９２による計測で、１５〜１５００ｇ／ｍ２、好ましくは２０〜１２００ｇ／ｍ２および／または３０〜１０００ｇ／ｍ２および／または４０〜８００ｇ／ｍ２および／または５０〜５００ｇ／ｍ２であることが明らかになった。
【００７９】
ある好適な実施形態では、ボリュームのある不織布の密度は小さい。好適には、これは２０ｇ／ｌ未満、１５ｇ／ｌ未満、１０ｇ／ｌ未満または７．５ｇ／ｌ未満である。この密度は、例えば１〜２０ｇ／ｌの範囲、とりわけ２〜１５ｇ／ｌの範囲または３〜１０ｇ／ｌの範囲でありうる。ボリュームのある不織布の多くの応用にとって、好適には、この密度が１０ｇ／Ｌ以下、とりわけ８ｇ／ｌ以下である。この密度は、好適には秤量と厚さとから算出される。本発明によれば、より高い密度を有する有利な特に安定したボリュームのある不織布を製造することもできる。
【００８０】
嵩高化材料を含有する公知の製品とは異なり、本発明によるボリュームのある不織布は、最大引張力が高いことを特徴とする。例えばこの引張強度は、ボリュームのある不織布が単純にレーン状品として製造され、さらに加工され、かつ入れられうるように設定されうる。この際、ボリュームのある不織布は、切断され、巻き上げられうる。さらに、これは、機能を損なうことなく洗濯可能である。
【００８１】
本発明によるボリュームのある不織布は、安定性が驚くべき程度に良好に設定可能であることを特徴とする。本願の枠内でＤＩＮ  ＥＮ２９  ０７３−３：１９９２による計測で、このボリュームのある不織布が高い最大引張力を有すると、多くの応用にとって有利であると明らかになった。この際、この最大引張力は、一般に長手方向と横断方向とで同一である。好適には後で示す値は、長手方向にも横断方向にも該当する。
【００８２】
さらなるある実施形態では、好適には、ボリュームのある不織布は高い安定性を有する。この際、好適には、ボリュームのある不織布の最大引張力は、少なくとも２Ｎ／５ｃｍ、とりわけ少なくとも４Ｎ／５ｃｍ、または少なくとも５Ｎ／５ｃｍである。
【００８３】
ボリュームのある不織布は、秤量が５０ｇ／ｍ２の場合に、最大引張力は好適には少なくとも１つの方向で少なくとも０．３Ｎ／５ｃｍ、とりわけ０．３Ｎ／５ｃｍ〜１００Ｎ／５ｃｍである。
【００８４】
本発明のある好適な実施形態によれば、秤量が１５〜１５００ｇ／ｍ２、好ましくは２０〜１２００ｇ／ｍ２および／または３０〜１０００ｇ／ｍ２および／または４０〜８００ｇ／ｍ２および／または５０〜５００ｇ／ｍ２の場合に、ボリュームのある不織布の最大引張力は、少なくとも１つの方向で、少なくとも０．３Ｎ／５ｃｍ、とりわけ０．３Ｎ／５ｃｍ〜１００Ｎ／５ｃｍである。
【００８５】
本発明のさらなる好適なある実施形態によれば、ボリュームのある不織布の最大引張力は、
（i）秤量が１５〜５０ｇ／ｍ２の場合、少なくとも１つの方向で、少なくとも０．３Ｎ／５ｃｍ、とりわけ０．３Ｎ／５ｃｍ〜１００Ｎ／５ｃｍであり、
（ii）秤量が５０〜１００ｇ／ｍ２の場合、少なくとも１つの方向で、少なくとも０．４Ｎ／５ｃｍ、とりわけ０．４Ｎ／５ｃｍ〜１００Ｎ／５ｃｍであり、
（iii）秤量が１００〜１５０ｇ／ｍ２の場合、少なくとも１つの方向で、少なくとも０．８Ｎ／５ｃｍ、とりわけ０．８Ｎ／５ｃｍ〜１００Ｎ／５ｃｍであり、
（iv）秤量が１５０〜２００ｇ／ｍ２の場合、少なくとも１つの方向で、少なくとも１．２Ｎ／５ｃｍ、とりわけ１．２Ｎ／５ｃｍ〜１００Ｎ／５ｃｍであり、
（v）秤量が２００〜３００ｇ／ｍ２の場合、少なくとも１つの方向で、少なくとも１．６Ｎ／５ｃｍ、とりわけ１．６Ｎ／５ｃｍ〜１００Ｎ／５ｃｍであり、
（vi）秤量が３００〜５００ｇ／ｍ２の場合、少なくとも１つの方向で、少なくとも２．５Ｎ／５ｃｍ、とりわけ２．５Ｎ／５ｃｍ〜１００Ｎ／５ｃｍであり、
（vii）秤量が５００〜８００ｇ／ｍ２の場合、少なくとも１つの方向で、少なくとも４Ｎ／５ｃｍ、とりわけ４Ｎ／５ｃｍ〜１００Ｎ／５ｃｍであり、かつ、
（viii）秤量が８００〜１５００ｇ／ｍ２の場合、少なくとも１つの方向で、少なくとも６．５Ｎ／５ｃｍ、とりわけ６．５Ｎ／５ｃｍ〜１００Ｎ／５ｃｍである。
本発明の対象物は、場合分け群（i）〜（viii）の各個々の群によるボリュームのある不織布でもある。
【００８６】
このボリュームのある不織布は、好適には、最大引張力［Ｎ／５ｃｍ］／厚さ［ｍｍ］の商が、少なくとも０．１０［Ｎ／（５ｃｍ＊ｍｍ）］、好適には少なくとも０．１５［Ｎ／（５ｃｍ＊ｍｍ）］または少なくとも０．１８［Ｎ／（５ｃｍ＊ｍｍ）］である。この際、密度は、好適には１０ｇ／Ｌ以下であり、とりわけ８ｇ／Ｌ以下である。密度が小さいボリュームのある不織布が、（厚さに対して）この種の高いＨＺＫを達成することは稀である。
【００８７】
ボリュームのある不織布は、好適には、最大引張力［Ｎ／５ｃｍ］／秤量［ｇ／ｍ２］の商が、少なくとも０．０２０［Ｎ＊ｍ２／（５ｃｍ＊ｇ）］、好適には少なくとも０．０２５［Ｎ＊ｍ２／（５ｃｍ＊ｇ）］または少なくとも０．０３０［Ｎ＊ｍ２／（５ｃｍ＊ｇ）］である。この際、密度は、好適には１０ｇ／Ｌ以下であり、とりわけ８ｇ／Ｌ以下である。ボリュームのある不織布が、秤量に対してこの種の高いＨＺＫを達成することは稀である。
【００８８】
ボリュームのある不織布は、好適には、最大引張力伸張が少なくとも２０％、好適には少なくとも２５％およびとりわけ３０％を上回り、ＤＩＮ  ＥＮ２９  ０７３−３によれば、この際、密度が、好適には１０ｇ／Ｌ以下であり、とりわけ８ｇ／Ｌ以下である。
【００８９】
本発明によるボリュームのある不織布は、良好な断熱性特性を特徴とする。好適には、この不織布の熱抵抗（ＲＣＴ値）は、０．１０（Ｋ＊ｍ２）／Ｗより上、０．２０（Ｋ＊ｍ２）／Ｗより上、または０．３０（Ｋ＊ｍ２）／Ｗより上である。この際、密度は、好適には１０ｇ／Ｌ以下であり、とりわけ８ｇ／Ｌ以下である。本願の枠内では、熱抵抗を、ＤＩＮ  １１０９２：２０１４−１２により、または、ＤＩＮ  ５２６１２：１９７９により後で記載する方法で計測する。双方の方法における結果は同等であることが見いだされた。ＤＩＮ  １１０９２：２０１４−１２による方法は、Ｔａ＝２０℃、φａ＝６５％ｒ．Ｆ．で、人間の皮膚の体温調節モデルを用いて行われる。
【００９０】
このボリュームのある不織布は、好適には、熱抵抗ＲＣＴ［Ｋｍ２／Ｗ］／厚さ［ｍｍ］の商が、少なくとも０．０１０［Ｋｍ２／（Ｗ＊ｍｍ）］、好適には少なくとも０．０１５［Ｋｍ２／（Ｗ＊ｍｍ）］である。この際、密度は、好適には１０ｇ／Ｌ以下であり、とりわけ８ｇ／Ｌ以下である。小さい密度を有するボリュームのある不織布が、（厚さに対して）この種の高いＲＣＴ値を達成することは稀である。
【００９１】
ボリュームのある不織布は、好適には、熱抵抗ＲＣＴ［Ｋｍ２／Ｗ］／秤量［ｇ／ｍ２］の商が、少なくとも０．００１５［Ｋｍ４／（Ｗ＊ｇ）］、好適には少なくとも０．００２０［Ｋｍ４／（Ｗ＊ｇ）］または少なくとも０．００２４［Ｋｍ４／（Ｗ＊ｇ）］である。この際、密度は、好適には１０ｇ／Ｌ以下であり、とりわけ８ｇ／Ｌ以下である。ボリュームのある不織布が、秤量に対してこの種の高いＲＣＴ値を達成することは稀である。
【００９２】
断熱性のある衣料品とは、本発明によれば、秤量が１５〜１５００ｇ／ｍ２、好ましくは２０〜１２００ｇ／ｍ２および／または３０〜１０００ｇ／ｍ２および／または４０〜８００ｇ／ｍ２および／または５０〜５００ｇ／ｍ２の場合、熱抵抗が少なくとも０．０３０（Ｋ＊ｍ２）／Ｗ、とりわけ０．０３０〜７．０００（Ｋ＊ｍ２）／Ｗであるボリュームのある不織布を含有する衣料品であると理解される。
【００９３】
さらに、このボリュームのある不織布は、秤量が１５〜１５００ｇ／ｍ２、好ましくは２０〜１２００ｇ／ｍ２および／または３０〜１０００ｇ／ｍ２および／または４０〜８００ｇ／ｍ２および／または５０〜５００ｇ／ｍ２の場合、熱抵抗は、少なくとも０．０３０（Ｋ＊ｍ２）／Ｗ、とりわけ０．０３０〜７．０００（Ｋ＊ｍ２）／Ｗである。
【００９４】
本発明のさらなる好適なある実施形態によれば、ボリュームのある不織布の熱抵抗は、
ａ．秤量が１５〜５０ｇ／ｍ２の場合、少なくとも０．０３０（Ｋ＊ｍ２）／Ｗ、とりわけ０．０３０（Ｋ＊ｍ２）／Ｗ〜０．２３５（Ｋ＊ｍ２）／Ｗであり、
ｂ．秤量が５０〜１００ｇ／ｍ２の場合、少なくとも０．１００（Ｋ＊ｍ２）／Ｗ、とりわけ０．１００〜０．４７０（Ｋ＊ｍ２）／Ｗであり、
ｃ．秤量が１００〜１５０ｇ／ｍ２の場合、少なくとも０．２００（Ｋ＊ｍ２）／Ｗ、とりわけ０．２００〜０．７０５（Ｋ＊ｍ２）／Ｗであり、
ｄ．秤量が１５０〜２００ｇ／ｍ２の場合、少なくとも０．３００（Ｋ＊ｍ２）／Ｗ、とりわけ０．３００〜０．９４０（Ｋ＊ｍ２）／Ｗであり、
ｅ．秤量が２００〜３００ｇ／ｍ２の場合、少なくとも０．４００（Ｋ＊ｍ２）／Ｗ、とりわけ０．４００〜１．４１０（Ｋ＊ｍ２）／Ｗであり、
ｆ．秤量が３００〜５００ｇ／ｍ２の場合、少なくとも０．６００（Ｋ＊ｍ２）／Ｗ、とりわけ０．６００〜２．３５０（Ｋ＊ｍ２）／Ｗであり、
ｇ．秤量が５００〜８００ｇ／ｍ２の場合、少なくとも１．０００（Ｋ＊ｍ２）／Ｗ、とりわけ１．０００〜３．７６０（Ｋ＊ｍ２）／Ｗであり、かつ、
ｈ．秤量が８００〜１５００ｇ／ｍ２の場合、少なくとも１．６００（Ｋ＊ｍ２）／Ｗ、とりわけ１．６００〜７．０００（Ｋ＊ｍ２）／Ｗである。
本発明の対象物は、場合分け群（ａ．）〜（ｈ．）の各個々によるボリュームのある不織布でもある。
【００９５】
熱抵抗（ＲＣＴ）は、本願の実施形態によれば、ＤＩＮ  ５２６１２：１９７９に基づき、サイズが２５０ｍｍ×２５０ｍｍである試料用の、２つのプレートを有する計測機器で計測した。計測構造部の中央には、一定の電力Ｐで加熱可能なフィルムが存在する。このフィルムは、上方でも下方でも、それぞれ同じ材料のパターンで覆われる。パターンの上方および下方では、それぞれ１つの銅板が置かれ、これが、外部のサーモスタットを用いて一定の温度（Ｔａｕβｅｎ）に保たれる。温度センサを用いて、試料の加熱される側と加熱されない側との間の温度差が計測される。全計測構造が、発泡スチロールを用いて内側および外側の温度の損失に対して遮断されている。
【００９６】
熱抵抗は、上述の計測構造を用いて、以下のように計測される。
１．２つのパターンを、２５０ｍｍ×２５０ｍｍに打ち抜く。
２．２つの打ち抜かれたパターンのそれぞれについて、厚さセンサを用いて、０．４ｇの押圧圧力で、その厚さを計測し、平均値を形成する（ｄ）。
３．上述の計測構造を組み立てて、サーモスタットをＴａｕβｅｎ＝２５℃に設定する。この際、双方の金属プレート間の距離は、パターンが１０％圧縮され、これによりこのパターンがプレートに対して十分接触し、加熱可能なフィルムが確保されるように設定される。
４．温度差ΔＴが発生するが、これは、電気的に加熱可能なフィルムが電力Ｐ（Ｐ  ＝１０Ｖまたは３０Ｖ）で加熱され、Ｔａｕβｅｎがサーモスタットを介して一定に保持されることにより発生する。
５．熱平衡を達成した後に、温度差ΔＴが引き継がれる。
６．材料の熱伝導性は、以下の式、
λ＝Ｐ＊ｄ／（Ａ＊ΔＴ）［Ｗ／（ｍ＊Ｋ）］
で算出される。
７．熱抵抗（ＲＣＴ）は、以下の式、
ＲＣＴ＝ｄ／λ＝ΔＴ＊Ａ／Ｐ［（Ｋ＊ｍ２）／Ｗ］
で算出される。
【００９７】
さらに、本発明によるボリュームのある不織布は、有利な場合には、強い復元力を有する。したがって、ボリュームのある不織布は、好ましくは５０、６０、７０、８０または９０％を上回る回復を示し、この際、この回復は、以下のように計測される。
（１）６つの試料を上下に重ね合わせて積む（１０×１０ｃｍ）。
（２）高さを折尺で計測する。
（３）試料に鉄製プレートの重しを載せる（１３００ｇ）。
（４）重しを載せて１分後に高さを折尺で計測する。
（５）重しを取り除く。
（６）１０秒後に、試料の高さを折尺で計測する。
（７）１分後に、試料の高さを折尺で計測する。
（８）（７）と（２）との値を割合にすることにより、回復を算出する。
異なる試料品について、５回、２０回または１００回計測を行い、計測値を算出する。
その高い安定性がゆえに、ボリュームのある不織布は、例えばレーン状品として、問題なく巻き上げ、かつさらに加工することができる。
【００９８】
好適には、ボリュームのある不織布は、以下の特性を有する。
・密度は、１０ｇ／ｌ以下である、とりわけ８ｇ／Ｌ以下であり、
・最大引張力は、少なくとも２Ｎ／５ｃｍであり、
・熱抵抗ＲＣＴは、少なくとも０．２０Ｋｍ２／Ｗであり、かつ
・妥当な場合には、熱抵抗ＲＣＴ［Ｋｍ２／Ｗ］／厚さ［ｍｍ］の商は、少なくとも０．０１０［Ｋｍ２／（Ｗ＊ｍｍ）］である。
【００９９】
特に好適には、ボリュームのある不織布は以下の特性を有する。
・最大引張力は、ＤＩＮ  ＥＮ  ２９  ０７３−３によれば、少なくとも４Ｎ／５ｃｍであり、
・密度は、１０ｇ／ｌ以下であり、かつ、
・最大引張力［Ｎ／５ｃｍ］／厚さ［ｍｍ］の商は、少なくとも０．１０［Ｎ／（５ｃｍ＊ｍｍ）］、好適には少なくとも０．１５［Ｎ／（５ｃｍ＊ｍｍ）］である。
本発明による方法により、小さい密度と高い硬度とをこのように有利に組み合わせたボリュームのある不織布を製造することができる点が実施形態により証明される。
【０１００】
本発明の特別な実施形態では、ボリュームのある不織布は以下のように製造されうる。
【０１０１】
３５重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７）を４０％ｍＰＣＭ２８℃−ＰＣ−温度−エンタルピーに当てた繊維球）と、３０重量％のＣｏＰＥＳ結合繊維からなる繊維球と、３５重量％の羽毛および／またはファインフェザーおよび羽根（ミナルディ（Ｍｉｎａｒｄｉ）社製）とからなる１２０ｇ／ｍ２を、「スパイク（ＳＰＩＫＥ）」エアレイド設備（これは、フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中、ベルト距離１０ｍｍで、１５５℃で硬化させる。滞在時間は３６秒である。巻き上げ可能なレーン状材料が製造される。
【０１０２】
５０重量％の綿の繊維球と、５０重量％のＣｏＰＥＳ結合繊維からなる繊維球とからなる１５０ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離１２ｍｍで、１５５℃で硬化させる。滞在時間は３６秒である。巻き上げ可能なレーン状材料が得られる。
【０１０３】
５０重量％の絹の繊維球と、５０重量％のＣｏＰＥＳ結合繊維からなる繊維球とからなる１５０ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離１２ｍｍで、１５５℃で硬化させる。滞在時間は３６秒である。巻き上げ可能なレーン状材料が得られる。
【実施例】
【０１０４】
様々なボリュームのある不織布を製造し、その特性を導き出した。厚さ、密度、秤量、最大引張力、最大引張力伸張、回復および熱抵抗（ＲＣＴ）は、上述の方法で測定した。
【実施例１】
【０１０５】
３５重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７））と、３０重量％のＣｏＰＥＳ結合繊維からなる繊維球と、３５重量％の羽毛・羽根が９０：１０の割合である混合物（ミナルディ・ピウメ有限会社（Ｍｉｎａｒｄｉ  Ｐｉｕｍｅ  Ｓ．ｒ．Ｌ）製）とからなる１２５ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離１４ｍｍで、１７８℃で硬化させる。滞在時間は４３秒である。厚さ８ｍｍで密度１５．２ｇ／Ｌの巻き上げ可能なレーン状材料を製造した。
【実施例２】
【０１０６】
８０重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７））と、２０重量％のＣｏＰＥＳ結合繊維とからなる５６ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離１ｍｍで、１７０℃で硬化させる。厚さ６．１ｍｍの巻き上げ可能なレーン状材料を製造した。この材料の密度は、９．１８ｇ／Ｌであった。
【実施例３】
【０１０７】
８０重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７））と、２０重量％のＣｏＰＥＳ結合繊維とからなる１２８ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離４ｍｍで、１７０℃で硬化させる。厚さ７．５ｍｍの巻き上げ可能なレーン状材料を製造した。この材料の密度は、１７．０７ｇ／Ｌであった。
【実施例４】
【０１０８】
８０重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７））と、２０重量％のＣｏＰＥＳ結合繊維とからなる１２８ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離３０ｍｍで、すなわち、繊維ウェブの負荷なしに、１７０℃で硬化させる。厚さ２５ｍｍの柔らかい巻き上げ可能なレーン状材料が得られた。この材料の密度は、５．１２ｇ／Ｌであった。
【実施例５】
【０１０９】
８０重量％の繊維球（シリコン処理した７ｄｔｅｘ／３２ｍｍＰＥＳ（ダクロン  ポリエステル  ファイバーフィル  ２８７型（Ｄａｃｒｏｎ  Ｐｏｌｙｅｓｔｅｒ  Ｆｉｂｅｒｆｉｌｌ  Ｔｙｐｅ  ２８７））と、２０重量％のＣｏＰＥＳ結合繊維とからなる７２３ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離５０ｍｍで、１７０℃で硬化させる。厚さ５０ｍｍの巻き上げ可能な安定したレーン状材料を製造した。この材料の密度は、１４．５ｇ／Ｌであった。
【実施例６】
【０１１０】
８５重量％の繊維球（Ａ．モリーナ（Ａ．Ｍｏｌｉｎａ）社製ミクロロロ（ＭＩＣＲＯＲＯＬＬＯ）（登録商標）２２２  ＳＭ）と、１５重量％のＰＥＴ／ＰＥ結合繊維とからなる１１２ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離４０ｍｍで、１８０℃で硬化させる。厚さ１７ｍｍの巻き上げ可能な安定したレーン状材料を製造した。この材料の密度は、６．５ｇ／Ｌ、最大引張力は３．８４Ｎ／５ｃｍ、最大引張力伸張は２９％、また、ＲＣＴ値は０．３２３Ｋｍ２／Ｗ（Ｐ＝１０Ｖの場合）であった。
【実施例７】
【０１１１】
８５重量％の繊維球（Ａ．モリーナ（Ａ．Ｍｏｌｉｎａ）社製ミクロロロ（ＭＩＣＲＯＲＯＬＬＯ）（登録商標）２２２  ＳＭ）と、１５重量％のＰＥＴ／ＰＥ結合繊維とからなる１５１ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離４０ｍｍで、１８０℃で硬化させる。厚さ１９ｍｍの巻き上げ可能な安定したレーン状材料を製造した。この材料の密度は、６．１ｇ／Ｌであった。別の箇所で取られた１６７ｇ／ｍ２のパターンは、最大引張力は５．１４Ｎ／５ｃｍ、最大引張力伸張は３３％、また、ＲＣＴ値は０．３９８Ｋｍ２／Ｗ（Ｐ＝１０Ｖの場合）であった。
【実施例８】
【０１１２】
８５重量％の繊維球（Ａ．モリーナ（Ａ．Ｍｏｌｉｎａ）社製ミクロロロ（ＭＩＣＲＯＲＯＬＬＯ）（登録商標）２２２  ＳＭ）と、１５重量％のＰＥＴ／ＰＥ結合繊維とからなる２１８ｇ／ｍ２を、「スパイク（ＳＰＩＫＥ）」エアレイド設備（フォルムファイバー・デンマーク非公開有限会社（Ｆｏｒｍｆｉｂｅｒ  Ｄｅｎｍａｒｋ  ＡＰＳ）製で、繊維原材料を開繊するために、それぞれ５つのスパイクローラの列を２対で４つ有する）中で、担体ベルト上に落下させ、二重ベルトコンベヤ炉（ボンビ・メカニア（Ｆｉｒｍａ  Ｂｏｍｂｉ  Ｍｅｃｃａｎｉａ）社製）中で、ベルト距離５０ｍｍで、１８０℃で硬化させる。厚さ３１ｍｍの巻き上げ可能な安定したレーン状材料を製造した。この材料の密度は、７．０ｇ／Ｌであった。別の箇所で取られた２５９ｇ／ｍ２のパターンは、最大引張力が５．４５Ｎ／５ｃｍ、最大引張力伸張は３４％、また、ＲＣＴ値は０．５３４Ｋｍ２／Ｗ（Ｐ＝１０Ｖの場合）であった。
【実施例９】
【０１１３】
これらの実施例に従って製造された不織布のさらなる特性を調べた。その結果を表１にまとめている。比較のために表２中に、不織布球の密度を示す。この比較により、本発明によれば、結合繊維の密度がはるかに高いにもかかわらず採用された不織布球よりも明らかに小さい密度を有する製品を得ることが難なく可能であることが示される。したがって、極めて高い秤量を有するにもかかわらず特に軽量であるボリュームのある不織布を製造可能である。このボリュームのある不織布は、非常に良好な回復値も有し、この点は、繊維製品応用にとって非常に重要である。
【０１１４】
【表１】
0006571271.tif 000002
【０１１５】
【表２】
0006571271.tif 000003